FR 2488275 A1 19820212 FR 8017283 A 19800805 PROCEDE DE PREPARATION D'UN PRODUIT DE TRAITEMENT DES PEAUX UTILISEES EN MAROQUINERIE, PRODUIT OBTENU PAR LA MISE EN OEUVRE DU PROCEDE ET PROCEDE DE TRAITEMENT DES PEAUX. L'invention concerne un procédé de préparation d'un produit de traitement des peaux utilisées en maroquinerie, le produit obtenu par la mise en oeuvre de ce procédé et un procédé de traitement des peaux. Les peaux utilisées en maroquinerie, tel que le crocodile, présentent généralement, initialement, certains points de faiblesse auxquels il convient de remédier, faute de quoi les traitements ultérieurs de ces peaux, notamment leur teinture et leur glaçage, ne donnent pas les résultats escomptés, notamment ne produisent pas un effet esthétique constant pour toute la surface de la peau, l'effet obtenu au droit d'un point de faiblesse étant différent de celui obtenu en un autre point normal de la peau. Ce point de faiblesse se présente généralement sous la forme d'un creux dans la peau. On connait déjà des procédés de traitement de ces points de faiblesse dans lesquels on comble le creux existant au moyen d'un produit rapporté. La présente invention a pour but de proposer un procédé de préparation d'un tel produit-de traitement, le dit produit et le procédé de traitement de la peau. Suivant l'invention, le procédé de préparation d'un produit de traitement des peaux est caractérisé par le fait qu'on prépare une colle "naturellë" on prépare de la poudre de cuir finement divisée et on mélange la poudre de cuir a la colle, à froid, jusqu'à l'état pâteux. Un tel produit pour le traitement de peaux comprend donc la colle "naturelle" et la poudre de cuir finement divisée l'ensemble à l'état pâteux. Quant au procédé de traitement des peaux, il consiste à appliquer le produit de traitement, mentionné plus haut, sur les points de faiblesse de la peau jusqu'à combler totalement les creux constituant ces points de faiblesse. La présente invention offre de nombreux avantages par rapport aux procédés et produits connus à ce jour En effet, le produit de traitement des peaux est essentiellement naturel puisqu' base de colle Unaturelle"et de cuir, donc compatible avec les peaux auquel il est destiné. I1 s'ensuit que le produit de traitement est bien "accepté" par les peaux, jusqu'à être homogène avec elles, une fois posé. En conséquence, les peaux même traitées gardent leur souplesse et vieillissent bien, y compris à l'endroit des points de faiblesse. L'invention sera bien comprise grâce à la description qui suivra d'une forme d'exécution préférentielle mais nullement limitative. La présente invention concerne donc d'abord un procédé de préparation d'un produit pour le traitement des peaux utilisées en maroquinerie, notamment le traitement des points de faiblesse de ces peaux. Dans ce procédé, on prépare d'abord séparément d'une part une colle "naturelle"et d'autre part de la poudre de cuir finement divisée. On mélange ensuite la colle et la poudre de cuir, à froid, jusqu'à ce que l'ensemble soit à l'état pâteux. La présente invention concerne également le procédé de préparation de la colle"naturelle". Dans une forme d'exécution possible, non limitative, ce procédé de préparation de la colle "naturelle" est le suivant On réalise d'abord une première préparation, de la manière suivante : on utilise entre environ 12,48 et 15,2% en poids de colophane, préférentiellement de l3,8% en poids. On chauffe la colophane jusqu'à l'amener à l'état liquide c'est à dire jusqu'à 700 C. environ. On ajoute à la colophane liquide une solution aqueuse de borax dans l'eau, cette solution aqueuse étant également à température de l'ordre de 700 C. Cette solution aqueuse de borax comporte, pour la colophane mentionnée plus haut entre environ 6,7% et environ 8,38 en poids de borax, préférentiellement de l'ordre de 7,58 en poids et entre environ 45 et environ 55% en poids d'eau, préférentiellement de l'ordre de 50% en-poids. On ajoute au mélange précédent de colophane et de solution aqueuse de borax une solution aqueuse de soude caustique, se trouvant préférentiellement à environ 400C. Cette solution aqueuse de soude caustique comprend, pour les quantités précédemment mentionnées de colophane, de borax et d'eau, les quantités suivantes : soude caustique entre environ 1% et environ 1,4% en poids, préférentiellement de l'ordre de 1,2% en poids. Eau entre environ 22% et environ 28% en poids, pré férentiellement de l'ordre de 25% en poids. La préparation précédemment réalisée de colophane, borax, soude caustique et eau est ramenée à la température ambiante et il y est ajouté ensuite un solvant, entre environ 2,2% et environ 2,8% en poids, préférentiellement de l'ordre de 2,5% en poids. Le procédé de préparation de la colle comporte ensuite la réalisation d'une seconde préparation, utilisant la première préparation, comme suit On part de latex naturel entre environ 54% et environ 68% en poids, préférentiellement de l'ordre de 61% en poids. Ensuite, on ajoute à cette quantité de latex naturel, à froid et successivement de la colle de poisson, de la première préparation telle que réalisée selon le procédé décrit précédem- ment et enfin de l'eau. Les quantités de ces différents corps utilisés sont les suivantes : colle de poisonn entre environ 4,9% et environ 6,1% en poids, préférentiellement de l'ordre de 5,5% en poids. Première préparation entre environ 5,8% et environ 7,2% en poids, préférentiellement de l'ordre de 6,5% en poids. Eau entre environ 24% et environ 308 en poids, préférentiellement de l'ordre de 27% en poids. Le procédé de préparation de la colle comporte enfin une dernière phase utilisant la seconde préparation telle que réalisée comme décrit précédemment. A cet effet, on disperse d'abord de la caséine dans de l'eau ammoniacale à températus ambiante. L'eau ammoniacale utilisée est préférentiellement à environ 1% d'alcali dans l'eau. Les quantités d'eau ammoniacale et de caséine employée sont les suivantes : eau ammoniacale entre environ 55% et environ 69% en poids, préférentiellement de l'ordre de 62% en poids. Caséine entre 16,5% et environ 20,5% en poids, préférentiellement de l'ordre de 18,5% en poids. On ajoute ensuite entre 1,1% et environ 1,5% en poids d'alcali, préférentiellement de l'ordre de 1,3% en poids, en chauffant jusque environ 500C. On ajoute ensuite un fongicide entre environ 0,25% et environ 0,35% en poids, de préférence, de l'ordre de 0,3% en poids. On chauffe l'ensemble eau ammoniacale-caséine-alcali-fongicide jusqu'à 700 C. environ et jusqu'à homogenéisation complete ou quasi complète. On ajoute ensuite entre environ 2,88 et environ 3,6% en poids de borax, préférentiellement de l'ordre de 3,2 en poids et on le mélange jusqu'à complète dispersion. , On ramène la préparation ainsi réalisée jusqu'à tempé- rature ambiante et on ajoute ensuite lentement et en mélan- geant la seconde préparation telle que mentionnée précédemment entre environ 13% et environ 17% en poids, de préférence de l'ordre de 14,7% en poids. En ce qui concerne la préparation de poudre de cuir ou utilise préférentiellement des cuirs de même nature que celui auquel est destiné le produit de traitement. La présente invention concerne également un produit pour le traitement des peaux, notamment tel que préparé selon le procédé décrit précédemment. Un tel produit a la composition indiquée dans le tableau 1 suivant TABLEAU 1 I I I I I I I I I I I I I 52 I Eau ammoniacale 1 52 1 72 I I I t Caséine t 15,7 t 21,3 I I I I Préparation No.2 ! 12,4 I 17 Produit de traitement. Les valeurs préférentielles pour la composition du produit sont celles indiquées précédemment dans les étapes du procédé. Le produit en question peut comporter outre la caséine, l'eau ammoniacale et la préparation No. 2, de l'alcali, un fongicide et du borax. La préparation No. 2 mentionnée dans le tableau 1 a la composition mentionnée dans le tableau 2 et préfé- rentiellement la composition mentionnée précédemment dans le procédé. TABLEAU 2 Entre et I I I I Latex I Latex 51,8 70,2 I I I Colle poisson 4,6 t 6,4 I I I Eau 22,9 31,1 I I I I Préparation No.l 5,5 1 7,5 Préparation No. 2 Quant à la préparation No. 1 mentionnée dans le tableau 2, sa composition est celle mentionnée dans le tableau 3 men tionné ci-dessous avec les valeurs préférentielles indiquées précédemment dans le procédé. TABLEAU 3 I I Entre j et I I I I I I I I I I I I i 11,7 I 15,9 1 I I I I I Eau 63,7 j 86,3 I 6,3 I I Borax I I Borax ≈ 6,3 8,7 I Préparation No. 1 Outre la colophane, l'eau et le borax, la préparation No. 1 peut comporter de la soude caustique et un solvant. Dans les tableaux 1, 2 et 3, les valeurs indiquées s'entendent en pourcentages en poids. Naturellement, il est clair que tous les produits indiqués peuvent être remplacés par des produits équivalents. L'invention concerne enfin un procédé de traitement des peaux qui consiste à préparer le produit de traitement, comme indiqué précédemment, au coup par coup. A cet effet, on utilise de la colle ayant précédemment séjourné- au repos, à température ambiante, et à l'abri de l'aw pour éviter tout desséchement. Préférentiellement, la colle a été laissée au repos pendant environ trois mois, cette durée pouvant être raccourcie selon les conditions. La poudre de cuir est ensuite ajoutée jusqu'à obtenir un état pâteux et on utilise cette pâte pour colmater les faiblesses des peaux, au moyen de petites spatules ou autres outils équivalents. Les peaux traitées sont ensuite laissées au repos le temps nécessaire à la prise du produit sur la peau. Dans tout le texte, on entend par produit "naturel" un produit essentiellement d'origine végétale et/ou animale, donc non synthétique. REVENDICATIONS 1. Procédé de préparation d'un produit de traitement des peaux utilisées en maroquinerie, caractérisé par le fait qu'on prépare une colle "naturelle" on prepare de la poudre de cuir finement divisée et on mélange ensuite la poudre de cuir à la colle, à froid, jusqu'à l'état pâteux. 2. Procédé suivant la revendication 1, caractérisé par le fait qu'on prépare la colle en mélangeant de l'eau am- moniacale, de la caséine et une préparation No. 2 comprenant du latex, de la colle de poisson, de l'eau et une préparation No. 1 comprenant de la colophane, de l'eau et du borax. 3. Procédé suivant l'une quelconque des revendications 1 et 2, caractérisé par le fait que l'on ajoute à l'eau ammoniacale, à la caséine et à la préparation No. 2 de l'alcali, un fongicide et du borax. 4. Procédé suivant l'une quelconque des revendications 1 à 3, caractérisé par le fait que pour réaliser la préparation No. 1 on ajoute aussi à la colophane, à l'eau et au borax de la soude caustique et un solvant. 5. Procédé suivant l'une quelconque des revendications 1 à 4, caractérisé par le fait qu'on utilise entre 55 et 69% en poids d'eau ammoniacale, entre 16,5 et 20,5% en poids de caséine, de 1,1% à 1,5% en poids d'alcali, de 0,25 à 0,35% en poids de fongicide, de 2,8 à 3,6W en poids de borax, de 13 à 17% en poids de préparation No.2, la préparation No. 2 comprenant de 54% à 68% en poids de latex naturel, de 4,9% à 6,18 en poids de colle de poisson, de 5,8% à 7,2% en poids de préparation No. 1 et de 24% à 30% en poids d'eau, la solution No. 1 comprenant de 12,4 à 15,1% en poids de colophane, de 6,7 à 8,3% en poids de borax dans 45% à 55% en poids d'eau, de 1 à 1,4% en poids de soude caustique dans 22 à 28% en poids d'eau et de 2,2 à 2,8% en poids de solvant. 6. Procédé suivant l'une quelconque des revendications 1 à 5, caractérisé par le fait que la caséine est dispersée dans l'eau ammoniacale à température ambiante, l'alcali étant ajoutée à environ 500'C., le borax étant-mélangé jusqu' à disperson complète dans le mélange chauffé prédemment à 700C., la préparation No. 2 étant ajoutée lentement, en mélan geant, l'ensemble étant à température ambiante. 7. Procédé suivant l'une quelconque des revendications 1 à 6, caractérisé par le fait qu'en ce qui concerne la préparation No. 2, elle est réalisée à température ambiante d'un mélange successif du latex, de la colle de poisson, de la préparation No. 1 et de l'eau ; en ce qui concerne la solution No. 1, on chauffe la colophane jusqu'à environ 70 C. on ajoute la solution de borax à environ 70 C. puis la solution de soude caustique à environ 400C., et enfin le solvant à température ambiante. 8. Produit pour le traitement des peaux utilisées en maroquinerie, caractérisé par le fait qu'il comprend entre 52 et 72% en poids d'eau ammoniacale, entre 15,7 et 21,3% en poid de caséine et entre 12,4 et 17% en poids d'une prépare tion No. 2 comprenant elle-même entre 51,8 et 70,2% en poids de latex, entre 4,6 et 6,4% en poids de colle de poisson, entre 22,9 et 31,9% en poids d'eau et entre 5,5 et 7,5% en poids d'une préparation No.l, comportant elle-même entre 11,7 et 15,92 en poids de colophane, entre 63;7 et 86,3% en poids d'eau et entre 6,3 et 8,7% en poids de borax ainsi que de la poudre de cuir, l'ensemble étant à l'étatpateux. 9. Procédé de traitement des peaux utilisées en maroquinerie, notamment à leurs points de faiblesse, caractérisé par le fait qu'on utilise un produit de traitement, selon la revendication 8, préparé selon le procédé objet des revendications 1 à 8, ce produit étant préparé au coup par coup, la colle ayant été laissée au repos précédemment, à l'abri de l'akambiant et on colmate ensuite les faiblesses de la peau avec le produit ainsi réalisé ; enfin, on laisse la peau ainsi traitée au repos jusqu'à prise complète du produit sur la peau.